(57)【要約】      （修正有）【課題】負極に酸化タングステンを用い、ハイレート特性をより向上させたリチウムイオンキャパシタを提供する。【解決手段】リチウムイオンキャパシタ２０は、炭素材料を正極活物質として有する正極２２と、二酸化タングステンを負極活物質として含みＬｉxＷＯ2における放電状態のＬｉ吸蔵量ｘが０．１０≦ｘ≦０．６０の範囲に含まれＬｉ基準電位で二酸化タングステンの０．７８Ｖ以上１．０５Ｖ以下の電位範囲が充放電に使用される負極２３と、正極と負極との間に介在しリチウムイオンを伝導するイオン伝導媒体２７と、を備える。【選択図】図１
2019021770.tif 000002
【特許請求の範囲】
【請求項１】
炭素材料を正極活物質として有する正極と、
二酸化タングステンを負極活物質として含み、ＬｉxＷＯ2における放電状態のＬｉ吸蔵量ｘが０．１０≦ｘ≦０．６０の範囲に含まれ、Ｌｉ基準電位で該二酸化タングステンの０．７８Ｖ以上１．０５Ｖ以下の電位範囲が充放電に使用される負極と、
前記正極と前記負極との間に介在しリチウムイオンを伝導するイオン伝導媒体と、
を備えたリチウムイオンキャパシタ。
【請求項２】
前記負極は、前記Ｌｉ吸蔵量ｘが０．２０≦ｘ≦０．６０ の範囲に含まれる、請求項１に記載のリチウムイオンキャパシタ。
【請求項３】
前記負極は、Ｌｉ基準電位で前記二酸化タングステンの０．７８Ｖ以上０．９０Ｖ以下の電位範囲が使用される、請求項１又は２に記載のリチウムイオンキャパシタ。
【請求項４】
前記正極の放電容量Ｑｃに対する前記負極の放電容量Ｑｗの比Ｑｗ／Ｑｃが７以上である、請求項１〜３のいずれか１項に記載のリチウムイオンキャパシタ。
【請求項５】
前記正極の放電容量Ｑｃに対する前記負極の放電容量Ｑｗの比Ｑｗ／Ｑｃが１２以上である、請求項１〜４のいずれか１項に記載のリチウムイオンキャパシタ。
【請求項６】
前記イオン伝導媒体は、１．０Ｍ以上１．５Ｍ以下の範囲でＬｉＰＦ6を非プロトン性溶媒に溶解した電解液である、請求項１〜５のいずれか１項に記載のリチウムイオンキャパシタ。
【請求項７】
炭素材料を正極活物質として有する正極と、二酸化タングステンを負極活物質として含む負極と、前記正極と前記負極との間に介在しリチウムイオンを伝導するイオン伝導媒体と、を備えたリチウムイオンキャパシタの製造方法であって、
ＬｉxＷＯ2における放電状態のＬｉ吸蔵量ｘが０．１０≦ｘ≦０．６０の範囲に含まれるよう前記二酸化タングステンにリチウムイオンを吸蔵させる調整工程と、
前記リチウムイオンを吸蔵した二酸化タングステンを含む負極と前記正極とを組み合わせて電極体とする作製工程と、
を含むリチウムイオンキャパシタの製造方法。
【発明の詳細な説明】
【技術分野】
【０００１】
本明細書は、リチウムイオンキャパシタ及びその製造方法を開示する。
【背景技術】
【０００２】
非水蓄電デバイスとして、リチウムイオン二次電池と電気二重層キャパシタの利点を組み合わせたリチウムイオンキャパシタの開発が進められている（例えば、特許文献１、２参照）。リチウムイオンキャパシタでは、正極活物質に活性炭、負極活物質にリチウムイオンを吸蔵・放出可能な炭素もしくはセラミックス材料を用いるのが一般的であり、セパレータを介して両電極を対向させ、リチウム塩を含む非水電解液で湿潤させた構成がとられている。リチウムイオンキャパシタはリチウムイオン二次電池に比べて容量は小さいものの、出力特性に優れるとともに長寿命といわれている。
【先行技術文献】
【特許文献】
【０００３】
【特許文献１】特開２００７−２９４５３９号公報
【特許文献２】特開２００６−２８６８４１号公報
【発明の概要】
【発明が解決しようとする課題】
【０００４】
ところで、リチウムイオンキャパシタでは、常温ハイレート特性のさらなる向上が求められている。また、リチウムイオンキャパシタでは、電気二重層キャパシタに対して、負極にリチウムイオンを吸蔵・放出する材料を用いているため、例えば、０℃以下などの低温における出力特性が課題であった。
【０００５】
本開示はこのような課題を解決するためになされたものであり、ハイレート特性をより向上することができるリチウムイオンキャパシタ及びその製造方法を提供することを主目的とする。
【課題を解決するための手段】
【０００６】
本明細書で開示するリチウムイオンキャパシタは、
炭素材料を正極活物質として有する正極と、
二酸化タングステンを負極活物質として含み、ＬｉxＷＯ2における放電状態のＬｉ吸蔵量ｘが０．１０≦ｘ≦０．６０の範囲に含まれ、Ｌｉ基準電位で該二酸化タングステンの０．７８Ｖ以上１．０５Ｖ以下の電位範囲が充放電に使用される負極と、
前記正極と前記負極との間に介在しリチウムイオンを伝導するイオン伝導媒体と、
を備えたものである。
【０００７】
本明細書で開示するリチウムイオンキャパシタの製造方法は、
炭素材料を正極活物質として有する正極と、二酸化タングステンを負極活物質として含む負極と、前記正極と前記負極との間に介在しリチウムイオンを伝導するイオン伝導媒体と、を備えたリチウムイオンキャパシタの製造方法であって、
ＬｉxＷＯ2における放電状態のＬｉ吸蔵量ｘが０．１０≦ｘ≦０．６０の範囲に含まれるよう前記二酸化タングステンにリチウムイオンを吸蔵させる調整工程と、
前記リチウムイオンを吸蔵した二酸化タングステンを含む負極と前記正極とを組み合わせて電極体とする作製工程と、
を含ものである。
【発明の効果】
【０００８】
このリチウムイオンキャパシタ及びその製造方法によれば、酸化タングステンを用いたものにおいて、ハイレート特性をより向上することができる。このような効果が得られる理由は、例えば、以下のように推察される。例えば、二酸化タングステンをＬｉ基準電位で０．７８Ｖより低い電位範囲まで還元させた場合には、電解液分解被膜が厚くなり、Ｌｉ基準電位で１．０５Ｖより高い電位範囲ではイオン伝導媒体との界面の結晶構造がリチウムイオンの脱溶媒和に好ましくないと考えられる。二酸化タングステンのＬｉ基準電位で０．７８Ｖ〜０．９０Ｖの電位範囲では、電解液界面の結晶構造、被膜状態が、例えば２Ｃ以上より好ましくは１０Ｃ以上などのハイレートに好ましいと考えられる。
【図面の簡単な説明】
【０００９】
【図１】リチウムイオンキャパシタ２０の構造の一例を示す説明図。
【図２】活性炭正極の充放電曲線。
【図３】二酸化タングステン負極の充放電曲線。
【図４】実験例１のリチウムイオンキャパシタの充放電曲線。
【図５】実験例２のリチウムイオンキャパシタの充放電曲線。
【図６】実験例３のリチウムイオンキャパシタの充放電曲線。
【図７】実験例４のリチウムイオンキャパシタの充放電曲線。
【図８】実験例５のリチウムイオンキャパシタの充放電曲線。
【発明を実施するための形態】
【００１０】
本開示のリチウムイオンキャパシタの好適な実施形態について以下に説明する。本実施形態のリチウムイオンキャパシタは、正極と、負極と、正極と負極との間に介在しリチウムイオンを伝導するイオン伝導媒体とを備えている。
【００１１】
正極は、炭素材料を正極活物質として有するものである。この正極は、例えば、正極活物質と導電材と結着材とを混合し、適当な溶剤を加えてペースト状の正極合材としたものを、集電体の表面に塗布乾燥し、必要に応じて電極密度を高めるべく圧縮して形成してもよい。
【００１２】
正極に含まれる正極活物質は、炭素材料であるが、例えば、比表面積の大きい材料がより好ましく、活性炭であることが好ましい。この活性炭は、特に限定されず、原料として廃木材、ヤシ殻、パルプ廃液、石炭、石油、重質油、石炭系ピッチ、石油系ピッチ、各種樹脂などを用いたものとしてもよい。これら原料を炭化したあと賦活処理を施すことで活性炭が作製される。活性炭は一種を単独でも用いても、二種以上を併用してもよい。この炭素材料は、窒素吸着によりＢＥＴ法で測定した比表面積が１８００ｍ2／ｇ以上２８００ｍ2／ｇ以下の範囲であることが好ましく、１９００ｍ2／ｇ以上２６００ｍ2／ｇ以下の範囲であることがより好ましく、２０００ｍ2／ｇ以上２５００ｍ2／ｇ以下の範囲であることが特に好ましい。正極に含まれる導電材は、正極の充放電性能に悪影響を及ぼさない電子伝導性材料であれば特に限定されず、例えば、天然黒鉛（鱗状黒鉛、鱗片状黒鉛）や人造黒鉛などの黒鉛、アセチレンブラック、カーボンブラック、ケッチェンブラック、カーボンウィスカ、ニードルコークス、炭素繊維、金属（銅、ニッケル、アルミニウム、銀、金など）などの１種又は２種以上を混合したものを用いることができる。これらの中で、導電材としては、電子伝導性及び塗工性の観点より、カーボンブラック及びアセチレンブラックが好ましい。正極に含まれる結着材は、活物質粒子及び導電材粒子を繋ぎ止める役割を果たすものであり、例えば、ポリテトラフルオロエチレン（ＰＴＦＥ）、ポリフッ化ビニリデン（ＰＶＤＦ）、フッ素ゴム等の含フッ素樹脂、或いはポリプロピレン、ポリエチレン等の熱可塑性樹脂、エチレンプロピレンジエンモノマー（ＥＰＤＭ）ゴム、スルホン化ＥＰＤＭゴム、天然ブチルゴム（ＮＢＲ）等を単独で、あるいは２種以上の混合物として用いることができる。また、水系バインダーであるセルロース系やスチレンブタジエンゴム（ＳＢＲ）の水分散体等を用いることもできる。正極活物質、導電材、結着材を分散させる溶剤としては、例えばＮ−メチルピロリドン、ジメチルホルムアミド、ジメチルアセトアミド、メチルエチルケトン、シクロヘキサノン、酢酸メチル、アクリル酸メチル、ジエチレントリアミン、Ｎ，Ｎ−ジメチルアミノプロピルアミン、エチレンオキシド、テトラヒドロフランなどの有機溶剤を用いることができる。また、水に分散剤、増粘剤等を加え、ＳＢＲなどのラテックスで活物質をスラリー化してもよい。増粘剤としては、例えば、カルボキシメチルセルロース、メチルセルロースなどの多糖類を単独で、あるいは２種以上の混合物として用いることができる。塗布方法としては、例えば、アプリケータロールなどのローラコーティング、スクリーンコーティング、ドクターブレイド方式、スピンコーティング、バーコータなどが挙げられ、これらのいずれかを用いて任意の厚さ・形状とすることができる。集電体としては、アルミニウム、チタン、ステンレス鋼、ニッケル、鉄、焼成炭素、導電性高分子、導電性ガラスなどのほか、接着性、導電性及び耐酸化性向上の目的で、アルミニウムや銅などの表面をカーボン、ニッケル、チタンや銀などで処理したものを用いることができる。これらについては、表面を酸化処理することも可能である。集電体の形状については、箔状、フィルム状、シート状、ネット状、パンチ又はエキスパンドされたもの、ラス体、多孔質体、発泡体、繊維群の形成体などが挙げられる。集電体の厚さは、例えば１〜５００μｍのものが用いられる。
【００１３】
負極は、二酸化タングステンを負極活物質として含むものである。この負極は、例えば、負極活物質と導電材と結着材とを混合し、適当な溶剤を加えてペースト状の負極合材としたものを、集電体の表面に塗布乾燥し、必要に応じて電極密度を高めるべく圧縮して形成してもよい。また、負極に用いられる導電材、結着材、溶剤などは、それぞれ正極で例示したものを用いることができる。負極の集電体には、銅、ニッケル、ステンレス鋼、チタン、アルミニウム、焼成炭素、導電性高分子、導電性ガラス、Ａｌ−Ｃｄ合金などのほか接着性、導電性及び耐還元性向上の目的で、例えば銅などの表面をカーボン、ニッケル、チタンや銀などで処理したものも用いることができる。これらについては、表面を酸化処理することも可能である。集電体の形状は、正極と同様のものを用いることができる。
【００１４】
負極は、ＬｉxＷＯ2における放電状態のＬｉ吸蔵量ｘが０．１０≦ｘ≦０．６０の範囲に含まれるものである。Ｌｉ吸蔵量ｘがこの範囲では、ハイレート特性をより高めることができる。ここで、ハイレートとは、例えば、２Ｃ以上、好ましくは５Ｃ以上、より好ましくは１０Ｃ以上、更に好ましくは２０Ｃ以上としてもよい。このＬｉ吸蔵量ｘは、０．２０≦ｘ≦０．６０ の範囲に含まれることがより好ましい。Ｌｉ吸蔵量ｘがこの範囲では、より低温においてもハイレート特性を高めることができる。また、この負極は、Ｌｉ基準電位で二酸化タングステンの０．７８Ｖ以上１．０５Ｖ以下の電位範囲が充放電に使用されるよう調整されていることが好ましい。この電位範囲では、ハイレート特性をより高めることができる。この電位範囲は、０．７８Ｖ以上０．９０Ｖ以下の範囲であることがより好ましい。電位範囲がこの範囲では、より低温においてもハイレート特性を高めることができる。なお、負極の電位範囲の下限電位はＬｉ吸蔵量ｘと相関があり、負極の電位範囲の上限電位は後述する放電容量比Ｑｗ／Ｑｃと相関がある。
【００１５】
イオン伝導媒体は、支持塩と有機溶媒とを含む非水電解液としてもよい。有機溶媒としては、カーボネート類、エステル類、エーテル類、ニトリル類、フラン類、スルホラン類及びジオキソラン類などが挙げられ、これらを単独又は混合して用いることができる。具体的には、エチレンカーボネート（ＥＣ）や、プロピレンカーボネート（ＰＣ）、ビニレンカーボネート（ＶＣ）、ブチレンカーボネート、クロロエチレンカーボネートなどの環状カーボネート類；ジメチルカーボネート（ＤＭＣ）、エチルメチルカーボネート（ＥＭＣ）、ジエチルカーボネート（ＤＥＣ）、エチル−ｎ−ブチルカーボネート、メチル−ｔ−ブチルカーボネート、ジ−ｉ−プロピルカーボネート、ｔ−ブチル−ｉ−プロピルカーボネートなどの鎖状カーボネート類；γ−ブチルラクトン、γ−バレロラクトンなどの環状エステル類；ギ酸メチル、酢酸メチル、酢酸エチル、酪酸メチルなどの鎖状エステル類；ジメトキシエタン、エトキシメトキシエタン、ジエトキシエタンなどのエーテル類；アセトニトリル、ベンゾニトリルなどのニトリル類；テトラヒドロフラン、メチルテトラヒドロフラン、などのフラン類；スルホラン、テトラメチルスルホランなどのスルホラン類；１，３−ジオキソラン、メチルジオキソランなどのジオキソラン類などが挙げられる。このうち、ＥＣと鎖状カーボネート類との組み合わせが好ましく、ＥＣとＤＭＣとＥＭＣとの組合せがより好ましい。この組み合わせによると、充放電の繰り返しでのサイクル特性が優れているばかりでなく、電解液の粘度、得られるセルの電気容量、出力などをバランスの取れたものとすることができる。
【００１６】
支持塩としては、例えば、ＬｉＰＦ6、ＬｉＢＦ4、ＬｉＣｌＯ4、ＬｉＡｓＦ6、ＬｉＣＦ3ＳＯ3、ＬｉＮ（ＣＦ3ＳＯ2）2、ＬｉＣ（ＣＦ3ＳＯ2）3、ＬｉＳｂＦ6、ＬｉＳｉＦ6、ＬｉＡｌＦ4、ＬｉＳＣＮ、ＬｉＣｌ、ＬｉＦ、ＬｉＢｒ、ＬｉＩ、ＬｉＡｌＣｌ4などが挙げられる。このうち、ＬｉＰＦ6、ＬｉＢＦ4、ＬｉＣｌＯ4などの無機塩が好ましく、特に、ＬｉＰＦ6が好ましい。支持塩は、非水電解液中の濃度が１．０Ｍ（ｍｏｌ／Ｌ）以上１．５Ｍ（ｍｏｌ／Ｌ）以下であることが好ましく、１．１５Ｍ以上１．４５Ｍ以下であることがより好ましい。支持塩の濃度が１．０Ｍ以上では十分な電流密度を得ることができ、１．５Ｍ以下では電解液をより安定させることができる。
【００１７】
このリチウムイオンキャパシタは、正極の放電容量Ｑｃに対する負極の放電容量Ｑｗの比である放電容量比Ｑｗ／Ｑｃが７以上であることが好ましい。放電容量比Ｑｗ／Ｑｃが７以上では、正極と負極とのバランスがより良好となり、ハイレート特性を更に向上することができる。また、この放電容量比Ｑｗ／Ｑｃは、１２以上であることが好ましい。これが１２以上では、更にハイレート特性を高めることができる。この放電容量比Ｑｗ／Ｑｃの値がより大きくなると、負極の充放電の電位範囲の上限電位がより低下する傾向を示す。なお、セルの容積などを考慮すると、この放電容量比Ｑｗ／Ｑｃは、２５以下としてもよいし、２０以下としてもよいし、１５以下としてもよい。ここで、正極の放電容量Ｑｃは、Ｌｉ金属を対極として二極式セルを作製し、２５℃、Ｃ／２レートとし、Ｌｉ基準電位で３．０Ｖ以上４．２Ｖ以下の範囲で充放電させたときの放電容量（還元方向の容量）をいうものとする。また、負極の放電容量Ｑｗは、Ｌｉ金属を対極として二極式セルを作製し、２５℃、Ｃ／１０レートとし、Ｌｉ基準電位で０．４Ｖ以上１．５Ｖ以下の範囲で充放電させたときの放電容量（酸化方向の容量）をいうものとする。なお、二極セルの電解液は、エチレンカーボネート／ジメチルカーボネート／エチルメチルカーボネートを体積比で３０／４０／３０となるよう混合した混合溶媒にＬｉＰＦ6を１．５Ｍの濃度で溶解させたものを用いるものとする。
【００１８】
このリチウムイオンキャパシタは、負極と正極との間にセパレータを備えていてもよい。セパレータとしては、リチウムイオンキャパシタの使用範囲に耐えうる組成であれば特に限定されないが、例えばポリプロピレン製不織布やポリフェニレンスルフィド製不織布などの高分子不織布、ポリエチレンやポリプロピレンなどのオレフィン系樹脂の薄い微多孔膜が挙げられる。これらは単独で用いてもよいし、複数を組み合わせて用いてもよい。
【００１９】
このリチウムイオンキャパシタの形状は、特に限定されないが、例えばコイン型、ボタン型、シート型、積層型、円筒型、偏平型、角型などが挙げられる。また、こうしたリチウムイオンキャパシタを複数直列に接続して電気自動車等に用いる大型のものなどに適用してもよい。図１は、リチウムイオンキャパシタ２０の一例を示す模式図である。このリチウムイオンキャパシタ２０は、カップ形状のセルケース２１と、正極活物質を有しこのセルケース２１の下部に設けられた正極２２と、負極活物質を有し正極２２に対してセパレータ２４を介して対向する位置に設けられた負極２３と、絶縁材により形成されたガスケット２５と、セルケース２１の開口部に配設されガスケット２５を介してセルケース２１を密封する封口板２６と、を備えている。このリチウムイオンキャパシタ２０は、正極２２と負極２３との間の空間にイオン伝導媒体２７が満たされている。また、この負極２３は、負極活物質であるＬｉxＷＯ2における放電状態のＬｉ吸蔵量ｘが０．１０≦ｘ≦０．６０の範囲に含まれ、Ｌｉ基準電位で該二酸化タングステンの０．７８Ｖ以上１．０５Ｖ以下の電位範囲が充放電に使用されるものである。
【００２０】
（製造方法）
次に、リチウムイオンキャパシタの製造方法について説明する。本明細書で開示するリチウムイオンキャパシタの製造方法は、炭素材料を正極活物質として有する正極と、二酸化タングステンを負極活物質として含む負極と、正極と負極との間に介在しリチウムイオンを伝導するイオン伝導媒体とを備えたものの製造方法である。この製造方法は、電極のＬｉ吸蔵量を調整する調整工程と、電極体を作製する作製工程とを含む。なお、この製造方法は、調整工程の前に正負極を作製する電極作製工程を含むものとしてもよい。
【００２１】
（調整工程）
この工程では、負極に対して、ＬｉxＷＯ2における放電状態のＬｉ吸蔵量ｘが０．１０≦ｘ≦０．６０の範囲に含まれるよう二酸化タングステンにリチウムイオンを吸蔵させる処理を行う。この範囲に調整すると、ハイレート特性をより向上することができる。このＬｉ吸蔵量ｘは、０．２０≦ｘ≦０．６０の範囲に調整されることが好ましい。この範囲に調整すると、より低温でのハイレート特性を向上することができる。リチウムイオンキャパシタでは、正極ではアニオンが吸着、脱離され、負極ではＬｉイオンが吸蔵、放出されるため、このようにＬｉ吸蔵量ｘを調整すると、使用開始時のＬｉ吸蔵量が調整されるから、リチウムイオンキャパシタにおける負極の充放電に用いられる電位範囲が調整される。調整されるリチウムイオンキャパシタの負極の電位範囲は、Ｌｉ基準電位で０．７８Ｖ以上１．０５Ｖ以下の範囲が好ましく、０．７８Ｖ以上０．９０Ｖ以下の範囲がより好ましい。
【００２２】
この工程では、例えば、二酸化タングステンを活物質として含む負極と対極としてのリチウム金属とを対向させて二極セルを組み、充放電を行ったのちに、放電状態で所定のＬｉ吸蔵量ｘとなるようにＬｉ基準電位で１．５Ｖから所定容量を還元させるものとしてもよい。二極セルには、リチウムイオンキャパシタに用いるイオン伝導媒体と同じものを用いてもよいし、異なるものを用いてもよい。この工程で用いる負極は、正極の活物質量と負極の活物質量との比率が所定範囲に入るものを用いることが好ましい。例えば、正極の放電容量Ｑｃに対する負極の放電容量Ｑｗの比である放電容量比Ｑｗ／Ｑｃが７以上、より好ましくは１２以上となるように活物質量が調整された正負極を用いることが好ましい。この調整工程での充放電の条件は、例えば、負極を０．７Ｖ以上１．５Ｖ以下の範囲で充放電したのち所定容量還元するものとしてもよい。還元する所定容量は、例えば、放電容量比Ｑｗ／Ｑｃが７以上１２以下の範囲では、２０ｍＡｈ／ｇ以上８０ｍＡｈ／ｇ以下の範囲としてもよい。なお、正極もこの調整工程の様に二極セルを組み充放電を行ってもよい。正極は、炭素材料を活物質として有するものが用いられる。
【００２３】
（作製工程）
この工程では、上記調整工程にてリチウムイオンを吸蔵した二酸化タングステンを含む負極と正極とを組み合わせて電極体とする処理を行う。この工程では、調整工程で用いた二極セルを不活性雰囲気下で解体し、必要に応じて正極と負極との間にセパレータや電解質を挟み、電極体とする。この電極体は、必要に応じて捲回され、セルケースに収納される。また、必要に応じて非水系電解液などが注入され密封される。このようにして、リチウムイオンキャパシタが作製される。
【００２４】
以上詳述した本実施形態のリチウムイオンキャパシタでは、負極のＬｉ吸蔵量ｘが調整されており、負極において０．７８Ｖ以上１．０５Ｖ以下の電位範囲が充放電に使用される。そしてこのリチウムイオンキャパシタでは、酸化タングステンを用いたものにおいて、ハイレート特性をより向上することができる。このような効果が得られる理由は、以下のように推察される。例えば、二酸化タングステンをＬｉ基準電位で０．７８Ｖより低い電位範囲まで還元させた場合には、電解液分解被膜が厚くなり、Ｌｉ基準電位で１．０５Ｖより高い電位範囲では界面の結晶構造がリチウムイオンの脱溶媒和に好ましくないと考えられる。二酸化タングステンのＬｉ基準電位で０．７８Ｖ〜０．９０Ｖの電位範囲では、電解液界面の結晶構造、被膜状態が、例えば２Ｃ以上より好ましくは１０Ｃ以上などのハイレートに好ましい。
【００２５】
なお、リチウムイオンキャパシタのように炭素材料（例えば活性炭）を正極活物質として充放電させる場合、炭素材料にはリチウム塩のアニオンが吸着、脱離され、二酸化タングステンにはリチウムイオンが吸蔵、放出される。この充放電メカニズムでは、例えばリチウムイオン二次電池などとは充電過程でのリチウムイオンの溶媒和状態が異なると考えられる。なかでも、放電容量比Ｑｗ／Ｑｃを７以上、より好ましくは１２以上とした場合に、二酸化タングステンのリチウム吸蔵量に対する炭素材料へのアニオン吸着の割合が好ましくなり、その結果、二酸化タングステンと電解液界面での脱溶媒和を伴うリチウムイオン吸蔵・脱離反応が迅速に起こると考えられる。
【００２６】
なお、本開示は上述した実施形態に何ら限定されることはなく、本開示の技術的範囲に属する限り種々の態様で実施し得ることはいうまでもない。
【実施例】
【００２７】
以下に本開示の好適な例を実験例として説明するが、本開示は以下の実施例に何ら限定されるものではない。なお、実験例１〜７、１０〜１２が実施例に相当し、実験例８、９が比較例に相当する。
【００２８】
（電極作製）
正極活物質としてフェノール樹脂を出発原料とする比表面積２０００ｍ2／ｇの粉末状活性炭を用い、この活物質を８５質量％、導電材としてカーボンブラックを７質量％、結着材としてスチレン−ブタジエンゴム（ＳＢＲ）を３質量％、分散材としてカルボキシメチルセルロース（ＣＭＣ）を５質量％となるように混合し、これに水を添加、分散することでスラリー状合材とした。このスラリー状合材を２０μｍ厚のアルミニウム箔集電体に均一に塗布し、加熱乾燥させて塗布シートを作製した。その後塗布シートをロールプレスに通して高密度化させた。１２０ｍｍ幅×１００ｍｍ長の形状に切り出して正極電極とした。負極活物質として二酸化タングステンを用い、この活物質を８５質量％、導電材としてカーボンブラックを１０質量％、結着材としてポリフッ化ビニリデンを５質量％となるように混合し、分散材としてＮ−メチル−２−ピロリドンを適量添加、分散することでスラリー状合材とした。このスラリー状合材を１０μｍ厚の銅箔集電体に均一に塗布し、加熱乾燥させて塗布シートを作製した。その後塗布シートをロールプレスに通して高密度化させ、１２２ｍｍ幅×１０２ｍｍ長の形状に切り出して負極電極とした。上記正極電極もしくは負極電極と、シート状のリチウム金属を２５μｍ厚のポリエチレン製セパレータを挟んで対向させ、積層型電極体を作製した。この電極体をアルミラミネート型袋に封入し、非水電解液を含浸させた後に密閉した。非水電解液には、エチレンカーボネート／ジメチルカーボネート／エチルメチルカーボネートを体積比で３０／４０／３０となるよう混合した混合溶媒にＬｉＰＦ6を１．０Ｍの濃度で溶解させたものを用いた。
【００２９】
（充放電容量の確認）
上記方法で作製した正極シートから直径１６ｍｍの円盤状電極を打ち抜き、リチウム金属を対極としてコインサイズのセルを作製し、このセルを用いて活性炭正極の充放電容量Ｑｃを確認した。まず、このセルをＣ／２レート、３．０Ｖ〜４．２Ｖの範囲で充放電させたときの放電容量（還元方向の容量）をＱｃとした。図２は、活性炭正極の充放電曲線である。本実施例の活性炭正極の放電容量Ｑｃは、３５ｍＡｈ／ｇであった。また、正極シートと同様に負極シートから直径１６ｍｍの円盤状電極を打ち抜き、リチウム金属を対極としてコインサイズのセルを作製し、このセルを用いて二酸化タングステン負極の放電容量Ｑｗを確認した。まず、このセルをＣ／１０レート、０．４Ｖ〜１．５Ｖの範囲で充放電させたときの放電容量（酸化方向の容量）をＱｗとした。図３は、二酸化タングステン負極の充放電曲線である。本実施例の二酸化タングステン負極の放電容量Ｑｗは、１２５ｍＡｈ／ｇであった。
【００３０】
（リチウムイオンキャパシタの作製）
（実験例１）
上記正極シートとリチウム金属を対向させたセルを、Ｃ／２レートで３．０Ｖ〜４．２Ｖの電位範囲で３サイクル充放電し、Ｌｉ基準電位で３．０Ｖの正極放電状態とした。負極シートとリチウム金属を対向させたセルをＣ／１０レートで０．７Ｖ〜１．５Ｖの電位範囲で３サイクル充放電したあと、Ｌｉ基準電位で１．５Ｖから４０ｍＡｈ／ｇ還元させた状態を負極放電状態とした（調整工程）。この負極は、この調整処理により、放電時の下限電位がＬｉ基準電位で０．７８Ｖ近傍になっている。上記方法で作製した放電状態の２種類のセルをグローブボックス中で解体し、正極シートと負極シートを取り出した。この正極、負極シートを２５μｍ厚のポリエチレン製セパレータを挟んで対向させ、積層型電極体を作製した（作製工程）。この正極と負極との放電容量比により、負極の充電時の上限電位が０．９０Ｖ近傍になっている。このため、負極は、Ｌｉ基準電位で０．７８Ｖ〜０．９０Ｖの範囲内で充放電される。この電極体をアルミラミネート型袋に封入し、非水電解液を含浸させた後に密閉してリチウムイオンキャパシタを作製した。非水電解液には、エチレンカーボネート／ジメチルカーボネート／エチルメチルカーボネートを体積比で３０／４０／３０となるよう混合した混合溶媒にＬｉＰＦ6を１．５Ｍの濃度で溶解させたものを用いた。実験例１のリチウムイオンキャパシタでは、活性炭正極の活物質量を２ｍｇ／ｃｍ2とし、二酸化タングステン負極の活物質量を６．８ｍｇ／ｃｍ2とし、放電容量比Ｑｗ／Ｑｃを１２．１４とした。図４は、実験例１のリチウムイオンキャパシタの充放電曲線である。
【００３１】
（ハイレート特性）
室温ハイレート特性は、２５℃の温度環境下、１Ｃレートで２．１５Ｖ〜３．３Ｖの範囲において充放電させたときの放電容量に対する６０Ｃレートで２．１５Ｖ〜３．３Ｖの範囲において充放電させたときの放電容量の割合とした（式（１））。また、低温ハイレート特性は、０℃の温度環境下、１Ｃレートで２．１５Ｖ〜３．３Ｖの範囲において充放電させたときの放電容量に対する６０Ｃレートで２．１５Ｖ〜３．３Ｖの範囲において充放電させたときの放電容量の割合とした。
ハイレート特性（％）＝（６０Ｃの放電容量）／（１Ｃの放電容量）×１００  …（１）
【００３２】
（放電状態でのＬｉ量の定量化）
特性評価後のデバイスを放電させて放電状態とし、アルゴンガス含有グローブボックス中で解体して負極電極を取り出した。負極を炭酸ジメチルで洗浄、乾燥を３回繰り返した後、８０℃に加熱した６Ｎ塩酸中に負極を２時間浸漬した。溶液をろ過して不純物を取り除き、ＩＣＰ−ＯＥＳ（日立ハイテクサイエンス製ＰＳ３５２０ＵＶＤＤII）でタングステン量に対するリチウム量を定量化し、ＬｉxＷＯ2の Ｌｉ吸蔵量ｘを算出した。Ｌｉ量算出の結果、実験例１の二酸化タングステン中のＬｉ吸蔵量ｘは０．３２であった。
【００３３】
（実験例２）
活性炭正極の活物質量を１ｍｇ／ｃｍ2、二酸化タングステン負極の活物質量を７．０ｍｇ／ｃｍ2とした以外は実験例１と同様の工程を経て得られたものを実験例２とした。実験例２の放電容量比Ｑｗ／Ｑｃは２５．０であった。また、放電状態のＬｉ量算出の結果、二酸化タングステン中のＬｉ吸蔵量ｘは０．３３であった。図５は、実験例２のリチウムイオンキャパシタの充放電曲線である。
【００３４】
（実験例３）
活性炭正極の活物質量を２ｍｇ／ｃｍ2、二酸化タングステン負極の活物質量を４．７ｍｇ／ｃｍ2とし、調整処理の条件を変更した以外は実験例１と同様の工程を経て得られたものを実験例３とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから３５ｍＡｈ／ｇ還元させた状態を負極放電状態とした。このときの放電容量比Ｑｗ／Ｑｃは８．３９であった。放電状態のＬｉ量を算出した結果、二酸化タングステン中のＬｉ吸蔵量ｘは０．２８であった。図６は、実験例３のリチウムイオンキャパシタの充放電曲線である。
【００３５】
（実験例４）
活性炭正極の活物質量を２ｍｇ／ｃｍ2、二酸化タングステン負極の活物質量を４．０ｍｇ／ｃｍ2とし、調整処理の条件を変更した以外は実験例１と同様の工程を経て得られたものを実験例４とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから３０ｍＡｈ／ｇ還元させた状態を負極放電状態とした。このときの放電容量比Ｑｗ／Ｑｃは７．１４であった。放電状態のＬｉ量を算出した結果、二酸化タングステン中のＬｉ吸蔵量ｘは０．２４であった。図７は、実験例４のリチウムイオンキャパシタの充放電曲線である。
【００３６】
（実験例５）
活性炭正極の活物質量を２ｍｇ／ｃｍ2、二酸化タングステン負極の活物質量を３．５ｍｇ／ｃｍ2とし、調整処理の条件を変更した以外は実験例１と同様の工程を経て得られたものを実験例５とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから３５ｍＡｈ／ｇ還元させた状態を負極放電状態とした。このときの放電容量比Ｑｗ／Ｑｃは６．２５であった。放電状態のＬｉ量を算出した結果、二酸化タングステン中のＬｉ吸蔵量ｘは０．２９であった。図８は、実験例５のリチウムイオンキャパシタの充放電曲線である。
【００３７】
（実験例６）
活性炭正極の活物質量を２ｍｇ／ｃｍ2、二酸化タングステン負極の活物質量を２．５ｍｇ／ｃｍ2とし、調整処理の条件を変更した以外は実験例１と同様の工程を経て得られたものを実験例６とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから２０ｍＡｈ／ｇ還元させた状態を負極放電状態とした。このときの放電容量比Ｑｗ／Ｑｃは４．４６であった。この実験例６では、室温、低温ハイレート特性試験を２．１Ｖ〜３．３Ｖの範囲で行った。放電状態のＬｉ量を算出した結果、二酸化タングステン中のＬｉ吸蔵量ｘは０．１６であった。
【００３８】
（実験例７）
活性炭正極の活物質量を２ｍｇ／ｃｍ2、二酸化タングステン負極の活物質量を７．０ｍｇ／ｃｍ2とし、調整処理の条件を変更した以外は実験例１と同様の工程を経て得られたものを実験例７とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから１５ｍＡｈ／ｇ還元させた状態を負極放電状態とした。このときの放電容量比Ｑｗ／Ｑｃは１２．５であった。この実験例７では、室温、低温ハイレート特性試験を２．０Ｖ〜３．２５Ｖの範囲で行った。放電状態のＬｉ量を算出した結果、二酸化タングステン中のＬｉ吸蔵量ｘは０．１２であった。
【００３９】
（実験例８）
活性炭正極の活物質量を２ｍｇ／ｃｍ2、二酸化タングステン負極の活物質量を７．０ｍｇ／ｃｍ2とし、調整処理の条件を変更した以外は実験例１と同様の工程を経て得られたものを実験例８とした。この調整処理では、負極シートとリチウム金属を対向させたセルをＣ／１０レート、Ｌｉ基準電位で０．５Ｖ〜０．７Ｖの電位範囲で３サイクル充放電したあと、Ｌｉ基準電位で１．５Ｖまで電気化学的に酸化させ、そこから９０ｍＡｈ／ｇ還元させた状態を負極放電状態とした。このときの放電容量比Ｑｗ／Ｑｃは１２．５であった。この実験例８では、室温、低温ハイレート特性試験を２．３５Ｖ〜３．５５Ｖの範囲で行った。放電状態のＬｉ量を算出した結果、二酸化タングステン中のＬｉ吸蔵量ｘは０．７２であった。
【００４０】
（実験例９）
活性炭正極の活物質量を２ｍｇ／ｃｍ2、二酸化タングステン負極の活物質量を３．５ｍｇ／ｃｍ2とし、調整処理の条件を変更した以外は実験例１と同様の工程を経て得られたものを実験例９とした。この調整処理では、負極シートとリチウム金属を対向させたセルをＣ／１０レート、Ｌｉ基準電位で０．７Ｖ〜１．５Ｖの電位範囲で３サイクル充放電したあと、Ｌｉ基準電位で１．５Ｖから５ｍＡｈ／ｇ還元させた状態を負極放電状態とした。このときの放電容量比Ｑｗ／Ｑｃは１２．５であった。この実験例９では、室温、低温ハイレート特性試験は、１．９Ｖ〜３．０Ｖの範囲で行った。放電状態のＬｉ量を算出した結果、二酸化タングステン中のＬｉ吸蔵量ｘは０．０５であった。
【００４１】
（実験例１０〜１２）
非水電解液としてＬｉＰＦ6を１．０Ｍの濃度で溶解させた以外は実験例１と同様の工程を経て得られたものを実験例１０とした。非水電解液としてＬｉＣｌＯ4を１．０Ｍの濃度で溶解させた以外は実験例１と同様の工程を経て得られたものを実験例１１とした。非水電解液としてＬｉＢＦ4を１．０Ｍの濃度で溶解させた以外は実験例１と同様の工程を経て得られたものを実験例１２とした。
【００４２】
（結果と考察）
表１に実験例１〜１２の負極の充放電領域、放電状態での二酸化タングステンのＬｉ吸蔵量ｘ、放電容量比Ｑｗ／Ｑｃ、電解質、ハイレート特性をまとめて示す。なお、表１における「ＷＯ2の充放電領域」は、そのセルの充放電における下限電位及び上限電位の数値を直接示すものではなく、少なくともその範囲内で充放電される電位範囲を示している。表１に示すように、実験例８、９では、放電状態で二酸化タングステンに吸蔵されているＬｉ吸蔵量ｘが０．１〜０．６の範囲を外れ、二酸化タングステンの充放電領域で示すとＬｉ基準電位で０．７８Ｖ〜１．０５Ｖの電位範囲を外れた。このような実験例８、９では、正負極の放電容量比Ｑｗ／Ｑｃの値に関わらずハイレート性能が極めて低かった。実験例６、７では、放電状態で二酸化タングステンに吸蔵されているＬｉ吸蔵量ｘが０．１〜０．６の範囲に入っており、二酸化タングステンの充放電領域で示すとＬｉ基準電位で０．７８Ｖ〜１．０５Ｖの範囲にあり、室温及び低温のハイレート特性が実験例８、９に比して向上した。実験例５は、放電状態で二酸化タングステンに吸蔵されているＬｉ吸蔵量ｘが０．２〜０．６の範囲に含まれ、二酸化タングステンの充放電領域では、Ｌｉ基準電位で０．７８Ｖ〜０．９０Ｖに位置する。放電容量比Ｑｗ／Ｑｃは７未満であるが、実験例６，７と比べて性能向上が見られ、特に低温特性が向上した。実験例３、４は、放電状態で二酸化タングステンに吸蔵されているＬｉ吸蔵量ｘが０．２〜０．６の範囲に含まれ、二酸化タングステンの充放電領域では、Ｌｉ基準電位で０．７８Ｖ〜０．９０Ｖに位置する。また、放電容量比Ｑｗ／Ｑｃが７以上であり、実験例５と比して室温、低温共にハイレート性能が更に向上した。実験例１、２は、放電状態で二酸化タングステンに吸蔵されているＬｉ吸蔵量ｘが０．２〜０．６の範囲に含まれ、二酸化タングステンの充放電領域では、Ｌｉ基準電位で０．７８Ｖ〜０．９０Ｖに位置する。また、放電容量比Ｑｗ／Ｑｃが１２以上である。この実験例１、２では、室温、低温共に顕著にハイレート性能が向上した。
【００４３】
実験例１０によれば、支持塩としてＬｉＰＦ6を用い、その濃度を１．０Ｍとしても実験例１と同様にハイレート特性が良好であることがわかった。また、支持塩として１．０ＭのＬｉＣｌＯ4、ＬｉＢＦ4を用いた場合にもＬｉＰＦ6と同様に、室温、低温ハイレート性能が向上した。これらの中では、ＬｉＰＦ6が最も良好だった。以上の結果より、負極は、ＬｉxＷＯ2における放電状態のＬｉ吸蔵量ｘが０．１０〜０．６０の範囲が好ましく、０．２０〜０．６０の範囲がより好ましいことがわかった。また、負極の充放電領域は、０．７８Ｖ〜１．０５Ｖの範囲が好ましく、０．７８Ｖ〜０．９０Ｖの範囲がより好ましいことがわかった。また、放電容量比Ｑｗ／Ｑｃは７以上であることが好ましく、１２以上であることがより好ましいことがわかった。また、非水系電解液は、支持塩濃度が１．０Ｍ〜１．５Ｍの範囲が好ましく、支持塩は、ＬｉＰＦ6、ＬｉＣｌＯ4、ＬｉＢＦ4などで良好であり、特にＬｉＰＦ6が良好であることがわかった。
【００４４】
【表１】
2019021770.tif 000003
【符号の説明】
【００４５】
２０  リチウムイオンキャパシタ、２１  セルケース、２２  正極、２３  負極、２４  セパレータ、２５  ガスケット、２６  封口板、２７  イオン伝導媒体。
【図１】
2019021770.tif 000004
【図２】
2019021770.tif 000005
【図３】
2019021770.tif 000006
【図４】
2019021770.tif 000007
【図５】
2019021770.tif 000008
【図６】
2019021770.tif 000009
【図７】
2019021770.tif 000010
【図８】
2019021770.tif 000011